СПОСОБ ИЗГОТОВЛЕНИЯ ЭЛАСТИЧНОЙ ПРЯЖИ И ТКАНИ, ИЗГОТОВЛЕННОЙ ИЗ УКАЗАННОЙ ПРЯЖИ

1. Способ изготовления эластичной пряжи (9), включающий следующие этапы:
- предварительное размещение источника (10) ровницы (1) из 100% натурального волокна,
причем указанная ровница (1) имеет линейную плотность массы в диапазоне от 0,1 Нм до 50 Нм;
- предварительное размещение источника (20) эластичного волокна (2);
1
- подачу указанной ровницы (1) к блоку (30) растяжения с первой скоростью v;
3
1
- извлечение указанной ровницы в виде растянутой ровницы (3) из указанного блока (30) растяжения со второй скоростью v > v;
- разматывание указанного эластичного волокна (2);
2
- транспортировку указанного эластичного волокна (2) к блоку (40) совмещения с третьей скоростью v;
- совместное вытягивание указанного эластичного волокна (2) и указанной растянутой ровницы (3) ниже по ходу относительно указанного блока (40) совмещения с помощью блока (50) кольцевого прядения путем изготовления катушки (59) с указанной эластичной пряжей,
отличающийся тем, что указанное эластичное волокно (2) содержит:
- натуральный каучук с содержанием 1,4-цис-полиизопрена более 80%;
- следующие дополнительные компоненты:
- вулканизующий агент, который представляет собой серу с массовой концентрацией в указанном натуральном каучуке от 0,5% до 3,0%;
- ускоритель вулканизации и активатор вулканизации;
- агент, препятствующий слипанию;
- противоокислительный агент;
- стабилизирующий агент;
и тем, что указанное эластичное волокно (2) получают из продольно разрезанной плоской пряжи из указанного натурального каучука для изготовления указанного эластичного волокна (2) в виде эластичной нити, имеющей линейную плотность массы от 50 дтекс до 1000 дтекс.
2. Способ по п. 1, согласно которому указанное натуральное волокно содержит, в массовых процентах, по меньшей мере 50% хлопка.
3. Способ по п. 1, согласно которому указанная ровница (1) имеет линейную плотность массы в диапазоне от 0,3 Нм до 25 Нм.
4. Способ по п. 1, согласно которому указанная эластичная нить (2) имеет линейную плотность массы в диапазоне от 100 дтекс до 800 дтекс.
5. Способ по п. 1, согласно которому указанная эластичная нить (2) имеет линейную плотность массы в диапазоне от 150 дтекс до 500 дтекс.
6. Способ по п. 1, согласно которому указанный 1,4-цис-полиизопрен получают из растения, выбранного из группы, состоящей из:
- Hevea Brasiliensis;
- Hevea Guianensis;
- Hevea Benthamiana.
7. Способ по п. 1, согласно которому указанный вулканизующий агент представляет собой серу с массовой концентрацией в указанном натуральном каучуке в диапазоне от 1% до 2,5%.
8. Способ по п. 1, согласно которому указанный натуральный каучук содержит по меньшей мере один из дополнительных компонентов с массовым соотношением, выбранным из группы, состоящей из:
- 0,1-2% тиазолового ускорителя вулканизации по отношению к массе сухого каучука;
- 1-10% активатора вулканизации, содержащего жирную кислоту, по отношению к массе сухого каучука,
- 1-5% агента, препятствующего слипанию, содержащего тальк, по отношению к массе сухого каучука.
9. Способ по п. 8, согласно которому указанная жирная кислота представляет собой стеариновую кислоту.
10. Способ по п. 1, согласно которому указанная сера присутствует в указанном эластичном волокне (2) в виде мостиков из атомов серы, причем по меньшей мере 95% мостиков из атомов серы содержат по меньшей мере 4 атома серы.
11. Эластичная пряжа, изготовленная способом по любому из пп. 1-10.
12. Эластичная джинсовая ткань типа «деним», содержащая эластичную пряжу, полученную способом по любому из пп. 1-10, с расположением, выбранным из группы, состоящей из:
- расположения, соответствующего расположению уточной нити;
- расположения, соответствующего расположению нити основы;
- их комбинации.